(57)【要約】【目的】長期間、防虫性、防ダニ．ノミなどに防虫忌避効果が持続し、耐洗濯性、耐候性のある布帛の処理法、防虫忌避組成物及び当該組成物を塗布した布帛を提供する。【構成】有効成分として、ヒバ、ヤシ、スギなどの木材から抽出されるウッドテルペン単独又は複数ウッドテルペン組成物、触媒型無機微粒子ナノ微粒子を添加、さらに樹脂エマルジョンを加えてなる組成物と、本組成物を噴霧塗布して得られる持続型耐候性耐洗濯性を付与する防虫忌避布帛の製造法。【選択図】    図１
2005023439.tif 000002
【特許請求の範囲】
【請求項１】
テルペン系組成物ヒバ、ヤシ、スギなどの木材から抽出されるウッドテルペン単独又はウッドテルペンに含まれる組成物ヒノキチオ−ル、βドラブリン、タ−ピネオ−ル、ツヨプセン、セデロ−ル、テルピノ−ル、テルピノ−レン、リモネン、カンフア−、など２種類以上の物質を混合した防虫忌避組成物（以下、単に本組成物と称する）を布帛（織物、編物、不織布、ネット、カーペットなど）に噴霧、塗布した防虫忌避布帛の製造法。
【請求項２】
触媒型無機微粒子アルミナ、シリカの単独或いは一定割合の酸化チタンの粒子又は微粒子の混合品（以下、単に触媒型無機組成物と称する）を請求項１の本組成物に加えることを特徴とした防虫忌避布帛の製造法。
【請求項３】
請求項１の本組成物に請求項２の触媒型無機組成物に更にアクリル酸エステル系、ポリエステル系、シリコン系、メラミン系、ウレタン系、ビニ−ル系自己架橋型の合成樹脂溶液に分散又は含有してなる防虫忌避布帛。
【請求項４】
請求項１から請求項３までの即ち防虫忌避組成物及び触媒型無機組成物を自己架橋型の合成樹脂溶液に分散付着せしめられている布帛、織物、編物、ネット、不織布、カ−ペットである防虫忌避布帛
【発明の詳細な説明】
【０００１】
【発明の属する技術分野】
本発明は、防虫忌避組成物に関するものであり、更に詳しくは、人間或いはペットや犬、牛、馬などの家畜動物の害虫被害を長期に亘り防止することが出来る防虫忌避布帛で、特に忌避効果を発揮し、飛来する害虫の吸血や刺傷被害を阻止することが出来る布帛で織物、編物、不織布、ネット地の製造方法に関するものである。
【０００２】
【従来の技術】
従来からの防虫、殺虫法は害虫が人体に接触する衣服に、公知の合成防虫殺虫剤を噴霧や塗布していたが、安全性や皮膚障害を起こすことがあり、また気温の変化や洗濯により効果が減少し持続性に欠けるという問題があった。
【０００３】
また、殺虫法は害虫が衣服に止まり殺虫効果により目の前で死ぬことは危惧を感じさせてしまう。そこで殺虫ではなく、防虫忌避効果で害虫を寄せ付けない布帛が望まれていた。
【０００４】
【発明が解決しようとする課題】
本発明の目的は、かかる従来の欠点を改善し、長期間防虫性、防ダニ性、又は防虫忌避性効果の薬効が持続すると共に、耐洗濯性或いは耐候性、更に耐久性を付与する布帛の組成物での処理法及び当該組成物を塗布した防虫布帛を提供することを目的とする。
【０００５】
従って、本発明は、従来の防虫忌避剤では薬剤の室内外に散布、蒸散、人体や衣服に塗布することで、防虫効果を発揮していたが、人体に影響を与えることも多く、特に最近はアレルギ−性疾患や皮膚炎の誘発が問題となり、社会環境の変化に伴った防虫忌避機構の開発が要求されるようになった。
【０００６】
【課題を解決するための手段】
本発明は、上記課題を解決するために、防虫忌避効果を有するテルペン系化合物、ヒバ、ヤシ、スギなどの木材から抽出されるウッドテルペン単独又はウッドテルペン中の組成物ヒノキチオ−ル、βドラブリン、タ−ピネオ−ル、ツヨプセン、セデロ−ル、テルピノ−ル、テルピノ−レン、リモネン、カンフア−、など２種類以上の物質を混合した防虫忌避組成物などの本組成物と触媒型無機組成物を繊維又は布帛表面に付加反応などで付着させ防虫忌避布帛を製造することで上記目的に合致することを見出し本発明に至った。
【０００７】
このような方法で、本組成物の優れた防虫忌避効果の付与をされた布帛で被服などを作り人間には蚊などの吸血昆虫を寄せ付けなくすることができる。またペットや家畜では蚊、ノミ、ダニ、アブ、などの害虫を寄せ付けなく、魅力的な商品を提供できる。
【０００８】
アクリル酸エステル系、ポリエステル系、シリコン系、メラミン系、ウレタン系、ビニ−ル系の自己架橋型合成樹脂溶液に本組成物をエマルジョン化して添加することで効果的に耐候性、耐洗濯性を付与することができる。
【０００９】
触媒型無機微粒子アルミナやシリカに一定割合の酸化チタンの微粒子を添加することで防虫忌避力を励起し更に徐放効果と残効性を増大させることが判明した。
【００１０】
【発明の実施の形態】
以下、本発明における布帛の製造法についての実施形態を以下に説明する。
【００１１】
本発明者らは防虫忌避効果の成分のテルペン系物質、本組成物に触媒型無機組成物を一定の割合で付加すると、本組成物の防虫忌避の効果が励起され効果が増大し、しかも長期にわたり持続することを見出し本発明に至った。
【００１２】
本発明に使用される防虫忌避効果の成分、テルペン系組成物ヒバ、ヤシ、スギなどの木材から抽出されるウッドテルペン単独又はウッドテルペン中の組成物ヒノキチオ−ル、βドラブリン、タ−ピネオ−ル、ツヨプセン、セデロ−ル、テルピノ−ル、テルピノ−レン、リモネン、カンフア−、など２種類以上の物質を混合した防虫忌避組成物など２種類以上の物質を混合した防虫忌避組成物が使用される。
【００１３】
本発明に使用される触媒型無機微粒子アルミナ、シリカの単独或いは一定割合の酸化チタンの粒子又はナノ微粒子の混合品が好ましく、粒径が５ｎｍ以下のものが好ましく触媒作用により防虫忌避が２倍以上に励起される。
【実施例】
以下に、高性能防虫忌避布帛を製造する具体例を説明する。
【００１４】
「第１実施例」防虫忌避剤としてウッドテルペン即ちヒノキチオ−ル、βドラブリン、タ−ピネオ−ル、ツヨプセン、セデロ−ル、テルピノ−ル、テルピノ−レン、リモネン、カンフア−など２種類以上の物質を混合した防虫忌避組成物を５％含むウッドテルペン１０部をエマルジョン化しポリエステル４：綿６のＴ／Ｃ混紡布帛（１２０ｇ／ｍ２重量の布）に固形分で２０ｇ／ｍ２含浸させ、これを１８０℃で３分間キュアリングを行い防虫忌避布帛を作った。
【００１５】
「第２実施例」防虫忌避剤としてヒノキチオ−ル、βドラブリン、０．０５−０．５％．テルピノ−ル、テルピノ−レン、カンファ−など１．０〜３０％を含むウッドテルペン１０部にアルミナ、シリカ８０％、チタニアとチタニアに銀を担持の５ｎｍのナノ微粒子２０％を含む触媒型無機微粒子を１−５部加えケロシン溶剤８５部に溶解しＴ／Ｃ混紡布帛（１２０ｇ／ｍ２重量の布）に固形分で２０ｇ／ｍ２含浸させ、これを１４０℃で３分間キュアリングを行い防虫忌避布帛を作った。
【００１６】
「第３実施例」防虫忌避剤としてヒノキチオ−ル、βドラブリン、０．０５−３．０％、タ−ピネオ−ル、ツヨプセン、セデロ−ル、テルピノ−ル、テルピノ−レン、リモネン、カンフア−、合計１〜２０％を含むウッドテルペン１０部にアルミナ、シリカ８０％、チタニアとチタニアに銀を担持させた各々５ｎｍのナノ微粒子を２０％含む触媒型無機微粒子を１部加え自己架橋型のポリアクリル酸エステルのアミン塩８部を加えた水溶液をホモミキサ−を使用し十分に分散する。この水溶液をＴ／Ｃ混紡布帛（１２０ｇ／ｍ２重量の布）に固形分で２０ｇ／ｍ２含浸させ、これを１８０℃で５分間キュアリングを行い持続性、耐候性、耐洗濯性、忌避効果の高い防虫忌避布帛を作った。
【００１７】
図１、図２は上記実施例にに基づいて防虫忌避布帛ポリエステル４：綿６のＴ／Ｃ混紡布帛（１２０ｇ／ｍ２量の布）に加工しヒトスジシマカとネコノミで布帛の防虫忌避試験の結果を図示した。
【００１８】
同図において試験品１は実施例１で作成された溶液を１０％に希釈しＴ／Ｃ混紡布帛にパデングし乾燥後１８０℃で３分間キュア−を行ったに布帛である。試験品２は実施例２で作成された溶液を上記同様工程で布帛に含浸して作ったものである。試験品３は実施例３で作成された溶液を上記工程で布帛に含浸して作ったものである。又対照区として無処理品と比較した。
【００１９】
試験方法及び効果判定は以下のとおりである。
【００２０】
室温２２℃〜２５℃、湿度６０〜６５％の条件下で行い試験を行った蚊はヒトスジシマカ（Ａｅｄｅｓ  ａｌｂｏｐｉｃｔｕｓ殺虫剤感受性富山医薬大・大阪鶴見系）を雄雌各々１００〜１１０匹ずつ用いた。またネコノミ（富山医薬大系）は雄雌各々５０〜５５匹ずつ用いた。
【００２１】
蚊の幼虫羽化後１〜２週間の未吸血の状態で３０ｃｍ四方の布ケ−ジを準備し、実験者の片方の腕に袋状にした試験布帛をはめて差し入れ、３分後の止まり数と吸血行動の動作を示した蚊の個体数を数え下記の式から忌避指数を求めた。
【００２２】
ネコノミの幼虫羽化後１〜２週間の未吸血幼虫を３０ｃｍ四方のプラスチックスケ−ジを準備し、実験者の片方の腕に袋状にした試験布帛をはめて差し入れ、３分後の止まり数と吸血行動の動作を示したノミの個体数を数え下記の式から忌避指数を求めた。
【００２３】
忌避指数＝｛１−（布帛試験品に吸血動作を示した数／対照区に吸血動作を示した数）｝×１００  ヒトスジシマカを用いた試験結果が図１に、ネコノミを用いた試験結果が図２に示す。同図から実施例１より実施例２実施例３と高い値が得られた。
【００２４】
このように、本発明方法によって作られた布帛は蚊やノミにたいする、防虫忌避効果の高い効果が確かめられ更に触媒型無機微粒子を添加することで効果が強調され魅力的な衣服などを生産することが出来る。
【００２５】
また自己架橋型樹脂の添加で耐候性、耐洗濯性が付与され長期にわたり確かめられ安全で徐放性があり機能性のある布帛を作ることが出来る。
【図面の簡単な説明】
【図１】本発明により製造された布帛のヒトスジシマカ防虫忌避効果を示すデ−タである。又虫ノックＡＣは、本防虫忌避処理を布帛に行ったものであり、「第１実施例」はＮｏ１．「第２実施例」Ｎｏ２．「第３実施例」Ｎｏ３である。
【図２】本発明により製造された布帛のネコノミ忌避効果を示すデ−タである。虫ノックＡＣは、本防虫忌避処理を布帛に行ったものであり、「第１実施例」はＮｏ１．「第２実施例」Ｎｏ２．「第３実施例」Ｎｏ３である。
【図１】
2005023439.tif 000003
【図２】
2005023439.tif 000004